(57)【要約】【課題】アルミニウムまたはアルミニウム合金からなる金属膜の上に、インジウムを含む金属酸化物からなる透明導電膜が積層された構造の導電膜パターンを良好に形成する方法を提供する。【解決手段】  平坦化膜２の上に、金属材料（ＡｌまたはＡｌ合金）を薄膜成形し、その表面上にＩＺＯからなる透明導電膜を製膜する。金属膜３０，透明導電膜４０の積層体を２００℃〜２３０℃で焼成する。この焼成工程で、金属膜３０を構成する金属材料の結晶が締まり、膜密度が向上するので膜の耐久性も向上する。透明導電膜４０の上にタングステンを反応性スパッタ法で成膜することによって、酸化タングステン膜を形成する。製膜した金属膜３０と透明導電膜４０と酸化タングステン膜５０の積層体を、３層一括してウェットエッチングすることによって、マトリクス状にパターニングする。パターニング後に、２００℃〜２３０℃で１５分以上焼成する。【選択図】  図２
2013008546.tif 000002
【特許請求の範囲】
【請求項１】
基板上に、アルミニウムまたはアルミニウム合金からなる金属膜を形成する第１工程と、
前記金属膜の上面の上に、インジウムを含む金属酸化物からなる透明導電膜を形成する第２工程と、
前記第２工程後の前記金属膜を焼成する第３工程と、
前記透明導電膜の上面の上に、酸化タングステン膜を形成する第４工程と、
前記酸化タングステン膜の上面に感光性レジスト膜を形成する第５工程と、
所定のパターンを介して前記感光性レジスト膜を露光し、前記酸化タングステン膜の一部を前記感光性レジスト膜から露出させる第６工程と、
前記酸化タングステン膜の前記露出された領域の、前記酸化タングステン膜、前記透明導電膜、及び前記金属膜を、エッチャントを用いて一括してウェットエッチングする第７工程と、
前記基板の上方に残存した前記感光性レジストを除去する第８工程と、
を含む、
導電膜パターンの製造方法。
【請求項２】
前記第３工程における焼成温度は、２００℃以上２３０℃以下である、
請求項１に記載の導電膜パターンの製造方法。
【請求項３】
前記第７工程において、
前記タングステン酸化物膜、前記透明導電膜、及び前記金属膜は、前記エッチャントにより前記感光性レジスト膜の下方までサイドエッチングされる、
請求項１又は２に記載の導電膜パターンの製造方法。
【請求項４】
前記サイドエッチングにより、
前記透明導電膜及び前記金属膜は、各膜の側面が段差のない連続した形状となる、
請求項３に記載の導電膜パターンの製造方法。
【請求項５】
前記サイドエッチングにより、
前記透明導電膜の側面が、前記タングステン酸化物膜の下方に後退して、前記タングステン酸化物膜による庇が形成され、
当該庇が透明導電膜の側面から突出する長さは０．５μｍ以下である、
請求項３又は４に記載の導電膜パターンの製造方法。
【請求項６】
前記エッチャントは、
ＨＮＯ3、ＮＨ4Ｆ、及びＦｅ（ＨＮＯ3）3が、所定の組成比で混合されている、
請求項１〜５のいずれか１項に記載の導電膜パターンの製造方法。
【請求項７】
前記所定の組成比は、
ＨＮＯ3が１−１０ｗｔ％、ＮＨ4Ｆが１−３ｗｔ％、およびＦｅ（ＨＮＯ3）3が３−４ｗｔ％である、
請求項６に記載の導電膜パターンの製造方法。
【請求項８】
前記所定の組成比は、
ＨＮＯ3が３ｗｔ％、ＮＨ4Ｆが１ｗｔ％、およびＦｅ（ＨＮＯ3）3が４ｗｔ％である、
請求項６に記載の導電膜パターンの製造方法。
【請求項９】
前記エッチャントに、Ｈ2ＳＯ4が１ｗｔ％以下含まれている、
請求項７あるいは８に記載の導電膜パターンの製造方法。
【請求項１０】
前記エッチャントに、ＨＢｒが１ｗｔ％以上２ｗｔ％以下含まれている、
請求項７〜９のいずれか１項に記載の導電膜パターンの製造方法。
【請求項１１】
前記第７工程において、
前記タングステン酸化物膜、前記透明導電膜、及び前記金属膜を、
ディップ方式でウェットエッチングする、
請求項１〜１０のいずれか１項に記載の導電膜パターンの製造方法。
【請求項１２】
前記第８工程の後に、前記第８工程の後の前記基板を焼成する第９工程を備える、
請求項１〜１１のいずれか１項に記載の導電膜パターンの製造方法。
【請求項１３】
前記第９工程における焼成温度は、２００℃以上２３０℃以下である、
請求項１２に記載の導電膜パターンの製造方法。
【請求項１４】
基板上に、アルミニウムまたはアルミニウム合金からなる金属膜を形成する第１工程と、
前記金属膜の上面の上に、インジウムを含む金属酸化物からなる透明導電膜を形成する第２工程と、
前記第２工程後の前記金属膜を焼成する第３工程と、
前記透明導電膜の上面の上に、酸化タングステンを含み、タングステン原子に対して酸素原子が部分的に結合した状態である酸素欠陥構造を有する酸化タングステン膜を形成する第４工程と、
前記酸化タングステン膜の上面に感光性レジスト膜を形成する第５工程と、
所定のパターンを介して前記感光性レジスト膜を露光し、前記酸化タングステン膜の一部を前記感光性レジスト膜から露出させる第６程と、
前記酸化タングステン膜の前記露出された領域の、前記酸化タングステン膜、前記透明導電膜、及び前記金属膜とを、エッチャントを用いて一括してウェットエッチングする第７工程と、
前記基板の上方に残存した前記感光性レジストを除去する第８工程と、
前記第７工程あるいは前記第８工程のいずれかの工程の後に、前記酸化タングステン膜を焼成する第９工程と、
前記焼成した前記酸化タングステン膜の上方に、隔壁材料を用いて隔壁材料膜を形成する第１０工程と、
前記隔壁材料膜をパターニングし、開口部を有する隔壁を形成する第１１工程と、
前記開口部に対して、発光材料を含む発光膜を形成する第１２工程と、
前記発光膜の上方に、陰極を形成する第１３工程と、
を含む、
ＥＬ発光装置の製造方法。
【請求項１５】
前記第９工程では、
焼成後の前記酸化タングステン膜が、前記第４工程において形成された状態に較べ、密度が高くなると共に、焼成後においても、前記酸化タングステン膜が前記酸素欠陥構造を含むように焼成する
ことを特徴とする請求項１４に記載のＥＬ発光素子の製造方法。
【請求項１６】
基板上に、
アルミニウムまたはアルミニウム合金からなる金属膜が形成され、
前記金属膜の上面の上にインジウムを含む金属酸化物からなる透明導電膜が形成され、
前記透明導電膜の上面の上に、酸化タングステン膜が形成され、
前記金属膜、前記透明導電膜及び前記酸化タングステン膜の積層体がパターニングされてなる導電膜パターンであって、
前記透明導電膜の側面が、前記酸化タングステン膜の下方に後退して、前記酸化タングステン膜による庇が形成され、
当該庇が透明導電膜の側面から突出する長さは０．５μｍ以下である、
導電パターン。
【発明の詳細な説明】
【技術分野】
【０００１】
本発明は、導電膜パターンの製造方法および有機ＥＬ表示パネルに関し、特に、アルミニウムまたはアルミニウム合金からなる金属膜の上に、インジウムを含む金属酸化物からなる透明導電膜を形成し、酸化タングステン膜を形成した積層構造の導電膜パターンを形成する方法に関する。
【背景技術】
【０００２】
近年、発光型のディスプレイとして、基板上に行列方向に沿って有機ＥＬ素子を複数配列した有機ＥＬ表示パネルが、小型電子機器のディスプレイとして実用化されている。
各有機ＥＬ素子は、電流駆動型の発光素子であって、陽極と陰極の一対の電極対の間に有機発光材料を含む発光層が配設された基本構造を有し、陽極と発光層との間、並びに陰極と発光層との間には、必要に応じて電荷注入層、電荷輸送層などが介挿されている。そして、駆動時に、一対の電極対間に電圧を印加すると、陽極から発光層に注入されるホールと、陰極から発光層に注入される電子との再結合に伴って発光する。
【０００３】
このような有機ＥＬ表示パネルは、各有機ＥＬ素子が自己発光を行うので視認性が高く、完全固体素子であるため耐衝撃性に優れる。
有機ＥＬ素子には、ＴＦＴ基板の下から取り出すボトムエミッション型とＴＦＴ基板上方に光を取り出すトップエミッション型とがあり、ボトムエミッション型の方が作製が容易であるが、トップエミッション型の方が開口率を高くしやすい。
【０００４】
トップエミッション型有機ＥＬ素子においては、陽極として、ＡｌあるいはＡｌ合金で金属膜で形成し、その金属膜の上に透明なＩＺＯやＩＴＯなどの透明導電膜を形成した積層構造の反射陽極が用いられている。
ここで、各発光素子を個別に駆動できるように、陽極及び透明導電膜はパターニング形成されている。そして、この透明導電膜の上を覆うように、酸化タングステン等でホール注入層が形成され、陽極同士の間にはバンクが形成され、バンク間に発光層などが形成される。
【０００５】
酸化タングステンからなるホール注入層は、ベタで形成されているものもあるが、この層をベタで形成すると、陽極とバンクとの密着性が低下しやすいので、ホール注入層も陽極と共にパターニングすることが好ましい。
このような背景のもとで、ＡｌあるいはＡｌ合金からなる金属膜、インジウムを含む金属酸化物からなる透明導電膜、酸化タングステン膜の３層をパター二ングすることが行われている。
【０００６】
上記３つの層をパターニングする方法として、ドライエッチングを用いる方法もあるが、ドライエッチング用の装置は高価であるため、製造コストを抑える上で、ウェットエッチングで行うことが望ましい。
各層を一層づつ形成して個別にウェットエッチングしてパターン形成する方法もあるが、金属膜及び透明導電膜については、これを連続して形成した後、混酸を用いて透明導電膜及び金属膜を一括してウェットエッチングすることによってパターニングする方法も用いられている。このように金属膜及び透明導電膜を連続して形成することで金属膜の表面にアルミナ酸化膜が形成されるのを防止できる。
【０００７】
例えば、特許文献１には、積層電極において、透明導電膜の庇が形成されるのを防止するために、透明導電膜と金属膜を一括でエッチングした後に、形成された透明導電膜の庇を、フッ化水素を含む水溶液でエッチングして除去する技術が開示されている。このように庇を除去することによって積層体の側面を滑らかな形状にパターニング形成することができる。
【先行技術文献】
【特許文献】
【０００８】
【特許文献１】特開２００７−４１３７４号公報
【発明の概要】
【発明が解決しようとする課題】
【０００９】
上記のように、金属膜、透明導電膜及びホール注入層の３層積層体をエッチングでパターン形成する場合、各層を一層づつ形成して個別にパターンすればエッチング工程が３回必要であり、金属膜及び透明導電膜を連続形成しホール注入層を積層形成してパターンする場合でも、金属膜及び透明導電膜をパターニングする工程と、ホール注入層をパターニングする工程の２回が必要である。
【００１０】
そこで、ウェットエッチングの回数を減らして、工程を簡略化することが望まれるが、上記の金属膜、透明導電膜及び酸化タングステン膜からなる３層を順に形成した後、一括してウェットエッチングすると、透明導電膜及び金属膜のサイドエッチング量が大きくなって庇形状が形成されやすく、庇の下に空洞が残りやすい。透明導電膜の庇部分の下に空洞が残存すると、その空洞部分にガス、水分などが溜まって、後の工程で膨張することによって有機ＥＬ素子の特性が変わることもある。またパターニング後の積層体の外周部分が崩れやすく、導電膜パターンの形状も不揃いになるので、有機ＥＬ発光パネルの表示特性も低下する。
【００１１】
本発明は、上記課題を鑑みてなされたものであって、アルミニウムまたはアルミニウム合金からなる金属膜の上に、インジウムを含む金属酸化物からなる透明導電膜及び酸化タングステン膜が積層形成された構造の導電膜パターンを、少ないエッチング回数でも滑らかな形状に形成できる方法を提供し、それによって、特性の良好な有機ＥＬ発光パネルを容易に製造できる方法を提供することを目的とする。
【課題を解決するための手段】
【００１２】
上記課題を解決するため、本発明の一態様に係る導電膜パターンの製造方法では、基板上に、アルミニウムまたはアルミニウム合金からなる金属膜を形成する第１工程と、金属膜の上面の上に、インジウムを含む金属酸化物からなる透明導電膜を形成する第２工程と、第２工程後の金属膜を第１温度で焼成する第３工程と、透明導電膜の上面の上に、酸化タングステン膜を形成する第４工程と、酸化タングステン膜の上面に感光性レジスト膜を形成する第５工程と、所定のパターンを介して感光性レジスト膜を露光し、酸化タングステン膜の一部を感光性レジスト膜から露出させる第６工程と、酸化タングステン膜の露出された領域の、酸化タングステン膜、透明導電膜、及び金属膜とを、エッチャントを用いて一括してウェットエッチングする第７工程と、基板の上方に残存した感光性レジストを除去する第８工程とを、含む、こととした。
【発明の効果】
【００１３】
上記本発明の一態様に係る導電膜パターンの製造方法によれば、第７工程において、酸化タングステン膜、透明導電膜、及び金属膜を、一括してウェットエッチングするので、パター二ングする工程が少なくて済み、製造工程が簡略化される。
また、第３工程において金属膜を第１温度で第１の焼成し、その後、第４工程で透明導電膜の上面の上に酸化タングステン膜を形成するので、第７工程で酸化タングステン膜、透明導電膜及び金属膜を、一括してウェットエッチングする際に、透明導電膜及び金属膜のサイドエッチングが少なくなり、大きな庇部が生成されることがなく滑らかな形状でパターニングされる。
【００１４】
よって、上記態様に係る導電膜パターンの製造方法で製造した導電膜パターン同士の横にバンクを形成するときに、バンクとの間で良好な密着性を得ることができる。また、導電パターンの上に薄膜などを形成するときにも、薄膜を良好に形成することができる。
【図面の簡単な説明】
【００１５】
【図１】実施の形態に係る表示パネル１００の構成を模式的に示す断面図である。
【図２】実施の形態に係る導電膜作製プロセスを示す図である。
【図３】実施の形態に係る導電膜作製プロセスを示す図である。
【図４】（ａ）は、エッチング工程を行う装置の一例を示す概略図、（ｂ）は、処理槽の一例を示す図である。
【図５】実施例及び比較例の製法で作製した導電膜パターンの断面を示すＳＥＭ写真である。
【発明を実施するための形態】
【００１６】
＜発明の態様＞
本発明の一態様に係る導電膜パターンの製造方法は、基板上に、アルミニウムまたはアルミニウム合金からなる金属膜を形成する第１工程と、金属膜の上面の上に、インジウムを含む金属酸化物からなる透明導電膜を形成する第２工程と、第２工程後の金属膜を第１温度で焼成する第３工程と、透明導電膜の上面の上に、酸化タングステン膜を形成する第４工程と、酸化タングステン膜の上面に感光性レジスト膜を形成する第５工程と、所定のパターンを介して前記感光性レジスト膜を露光し、酸化タングステン膜の一部を感光性レジスト膜から露出させる第６工程と、酸化タングステン膜の前記露出された領域の、酸化タングステン膜、透明導電膜、及び金属膜とを、エッチャントを用いて一括してウェットエッチングする第７工程と、基板の上方に残存した感光性レジストを除去する第８工程とを、含む、こととした。
【００１７】
ここで、上記「基板」には、ＴＦＴアレイ基板、平坦化膜付基板なども含まれる。また、「一括してウェットエッチングする」というのは、「同じエッチャントを用いた１つの工程で、３層を順次エッチングする」ことをいう。
このように、第７工程では、酸化タングステン膜、透明導電膜、及び金属膜を、一括してウェットエッチングするので、導電性パターンを形成する上でエッチング回数が１回で済み、製造工程が簡略化される。
【００１８】
また、第３工程において金属膜を第１温度で焼成することによって金属膜の結晶が締まる。特に、アルミ及び熱硬化性のアルミ合金は、加熱することによってその密度が高くなる。
上記製造方法によれば、第７工程において、酸化タングステン膜、透明導電膜、及び金属膜は、上記エッチャントによって感光性レジスト膜の下方までサイドエッチングされる。
【００１９】
そして、このサイドエッチングにより、透明導電膜の側面が、酸化タングステン膜の下方に後退して、酸化タングステン膜による庇が形成されやすいが、上記のように金属膜の結晶が加熱によって締まっているので、第７工程で酸化タングステン膜、透明導電膜及び金属膜を、一括してウェットエッチングする際に、金属膜のエッチングレートが小さくなり、サイドエッチング量も少なくなる。よって、一括エッチングに伴って酸化タングステン膜による大きな庇部が生成されることがなく、滑らかな形状で導電性パターンが形成される。
【００２０】
第３工程における第１温度は、２００℃〜２３０℃であることが好ましい。
が、この庇が透明導電膜の側面から突出する長さは０．５μｍ以下と小さいので、積層体は滑らかな形状でパターニング形成される。
上記エッチャントとしては、ＨＮＯ3、ＮＨ4Ｆ、及びＦｅ（ＨＮＯ3）3・９Ｈ2Ｏが、所定の組成比で混合されているものを用いることが好ましい。
【００２１】
ここで、「所定の組成比」は、ＨＮＯ3が１−１０ｗｔ％、ＮＨ4Ｆが１−３ｗｔ％、およびＦｅ（ＨＮＯ3）3・９Ｈ2Ｏが３−４ｗｔ％であることが好ましい。
なお、エッチャントの中において、ＨＮＯ3、ＮＨ4Ｆ、Ｆｅ（ＨＮＯ3）3・９Ｈ2Ｏは、溶解してイオン化されているが、ＨＮＯ3、ＮＨ4Ｆ、Ｆｅ（ＨＮＯ3）3・９Ｈ2Ｏに換算したときに、上記数値範囲にあればよい。
【００２２】
特に所定の組成比として、ＨＮＯ3が３ｗｔ％、ＮＨ4Ｆが１ｗｔ％、およびＦｅ（ＨＮＯ3）3・９Ｈ2Ｏが４ｗｔ％であることが好ましい。
上記エッチャントには、Ｈ2ＳＯ4が１ｗｔ％以下含まれていることも好ましい。
上記エッチャントに、ＨＢｒが１−２ｗｔ％含まれていることも好ましい。
上記第７工程において、酸化タングステン膜、透明導電膜、前記金属膜をウェットエッチングする時に、ディップ方式でウェットエッチングすれば、酸化タングステン膜のエッチングが速くなり、滑らから形状にパターニングされる。
【００２３】
上記態様の導電膜パターンの製造方法において、第８工程の後に、第８工程の後の基板を、第２温度で焼成する第９工程を行うことによって、酸化タングステン膜の結晶が締まり、その膜密度が向上するので、膜の耐久性も向上する。
第９工程における第２温度も、２００℃〜２３０℃であることが好ましい。
本発明の一態様に係るＥＬ表示装置の製造方法は、基板上に、アルミニウムまたはアルミニウム合金からなる金属膜を形成する第１工程と、金属膜の上面の上に、インジウムを含む金属酸化物からなる透明導電膜を形成する第２工程と、第２工程後の金属膜を第１温度で焼成する第３工程と、透明導電膜の上面の上に、酸化タングステンを含み、タングステン原子に対して酸素原子が部分的に結合した状態である酸素欠陥構造を有する酸化タングステン膜を形成する第４工程と、酸化タングステン膜の上面に感光性レジスト膜を形成する第５工程と、所定のパターンを介して感光性レジスト膜を露光し、酸化タングステン膜の一部を感光性レジスト膜から露出させる第６程と、酸化タングステン膜の露出された領域の、酸化タングステン膜、透明導電膜、及び金属膜とを、エッチャントを用いて一括してウェットエッチングする第７工程と、基板の上方に残存した感光性レジストを除去する第８工程と、第７工程、あるいは第８工程のいずれかの工程の後に、酸化タングステン膜を第２温度で焼成する第９工程と、焼成した酸化タングステン膜の上方に、隔壁材料を用いて隔壁材料膜を形成する第１０工程と、壁材料膜をパターニングし、開口部を有する隔壁を形成する第１１工程と、開口部に対して、発光材料を含む発光膜を形成する第１２工程と、発光膜の上方に、陰極を形成する第１３工程と、を含むこととした。
【００２４】
ここで、第１０工程における「焼成した酸化タングステン膜の上方」の「上方」は直接上方であってもいいし、間接的に上方であってもよい。
また、第９工程では、第２の焼成後の酸化タングステン膜が、第４工程において形成された状態に較べ、密度を高めると共に、第２の焼成後においても、酸化タングステン膜が酸素欠陥構造を含むように焼成することが好ましい。
【００２５】
上記形態の導電パターンの製法によって、基板上に、アルミニウムまたはアルミニウム合金からなる金属膜が形成され、金属膜の上面の上にインジウムを含む金属酸化物からなる透明導電膜が形成され、透明導電膜の上面の上に、酸化タングステン膜が形成され、金属膜、透明導電膜及び酸化タングステン膜の積層体がパターニングされてなる導電膜パターンであって、透明導電膜の側面が、酸化タングステン膜の下方に後退して、酸化タングステン膜による庇が形成され、当該庇が透明導電膜の側面から突出する長さが０．５μｍ以下であるものを、容易に製造することができる。また、このような特徴を有する導電パターンは、上記形態の導電パターンの製法以外の方法では、容易に製造しにくいものと考えられる。
【００２６】
＜実施の形態＞
以下、本発明の構成および作用・効果を分かりやすく説明するために実施の形態を説明するが、本発明は、その本質的な特徴部分以外に何ら以下の形態に限定を受けるものではない。
図１は、実施の形態１に係る表示パネル１００の構成を模式的に示す断面図である。本実施形態にかかる表示装置は、有機材料の電界発光現象を利用して画像を表示する表示パネル１００と、これに接続された駆動制御部（不図示）とから構成されている。
【００２７】
（表示パネル１００の構成）
表示パネル１００の構成について、図１を参照しながら説明する。
表示パネル１００は、画素（ピクセル）が、基板１の上面に沿ってマトリック状に配列されており、各画素は、隣接するＲＧＢ３色のサブピクセルによって形成されている。図１に示す有機ＥＬ素子２０ａ，２０ｂ，２０ｃは、ＴＦＴ基板上に配列されたトップエミッション型のＥＬ素子であって、有機ＥＬ素子２０ａ青色のサブピクセル、有機ＥＬ素子２０ｂは緑色のサブピクセル、有機ＥＬ素子２０ｃは赤色のサブピクセルに相当する。
【００２８】
ＴＦＴ基板は、基板１の上面に、パネル全体の各有機ＥＬ素子２０ａ〜２０ｃをアクティブマトリクス方式で駆動するためのＴＦＴ層（不図示）が形成され、その上を平坦化膜２で被覆された構成されている。
基板１は、パネルのベース部分となる基板であって、無アルカリガラス、ソーダガラス、無蛍光ガラス、燐酸系ガラス、硼酸系ガラス、石英、アクリル系樹脂、スチレン系樹脂、ポリカーボネート系樹脂、エポキシ系樹脂、ポリエチレン、ポリエステル、シリコーン系樹脂、又はアルミナ等の絶縁性材料で形成されている。
【００２９】
平坦化膜２は、絶縁性に優れる有機材料、例えばポリイミド、ポリアミド、アクリル系樹脂材料からなる。
次に、有機ＥＬ素子２０ａ〜２０ｃの素子の構成について説明する。
平坦化膜２上に、金属膜３と透明導電膜４を積層した積層構造の陽極を有し、当該陽極の上に、ホール注入層としての酸化タングステン膜５が形成されている。
【００３０】
金属膜３は、アルミニウム又はアルミニウム合金で形成されている。このアルミニウムやアルミニウム合金は、高反射性であって比較的安価である。
アルミニウム合金としては、ＡＣＬ（Ａｌ−Ｃｏ−Ｇｅ−Ｌａ）合金、ＡＣＸ（Ａｌ−Ｎｉ−Ｂ）合金が好ましく、その他に、アルミニウム−ネオジウム（Ａｌ−Ｎｄ）合金、アルミニウム−ジルコニウム（Ａｌ−Ｚｒ）合金、アルミニウム−銅（Ａｌ−Ｃｕ）合金、アルミニウム−シリコン（Ａｌ−Ｓｉ）合金、アルミニウム−シリコン−銅（Ａｌ−Ｓｉ−Ｃｕ）合金などが挙げられる。
【００３１】
透明導電膜４は、インジウムを含む金属酸化物からなり、金属膜３の上面を被覆している。透明導電膜４の好ましい材料として、ＩＺＯ（酸化インジウム亜鉛）が挙げられる。
酸化タングステン膜５は、透明導電膜４を覆うように形成され、その膜厚は、０．１ｎｍ〜２０ｎｍの範囲内が好ましい。
金属膜３及び透明導電膜４及び酸化タングステン膜５からなる積層体は、各サブピクセルごと（有機ＥＬ素子２０ａ，２０ｂ，２０ｃごと）に分離された形状にパターニングされている。
【００３２】
そして、隣り合うサブピクセルどうしの間を仕切るように、絶縁材料からなるバンク６が設けられている。
また、バンク６で仕切られた各領域（各サブピクセル）において、酸化タングステン膜５の上には、ホール輸送層７、有機発光層８が積層形成されている。
さらに、有機発光層８の上には、電子注入層９、陰極１０および封止層１１が、バンク６を乗り超えて、全体の有機ＥＬ素子２０ａ，２０ｂ，２０ｃで連続するように形成されている。
【００３３】
バンク６は、縦方向にだけ伸長するストライプ状のラインバンクであってもよいし、縦と横に伸長し平面形状が井桁状のピクセルバンクであってもよい。
バンク６は、絶縁性を有する樹脂等の有機材料で形成されており。エッチング処理、ベーク処理などが施されるので、それらの処理に対して耐性の高い材料で形成されることが好ましい。バンク６の形成に用いる有機材料の例としては、アクリル系樹脂、ポリイミド系樹脂、ノボラック型フェノール樹脂等が挙げられる。
【００３４】
また、バンク６の表面に撥水性をもたせるために、フッ素処理してもよい。
ホール輸送層７は、ホールを輸送し有機発光層８に対して注入する材料からなる層であって、ウェット法で形成できる。その材料の具体例としては、４，４'−ビス［Ｎ−（ナフチル）−Ｎ−フェニル−アミノ］ビフェニル（α−ＮＰＢまたはα−ＮＰＤ）、Ｎ，Ｎ'−ビス（３−メチルフェニル）−（１，１'−ビフェニル）−４，４'−ジアミン（ＴＰＤ）などのトリアリールアミン系化合物を挙げることができる。
【００３５】
有機発光層８は、ホールと電子とが注入され再結合されることにより励起状態が生成され発光する機能を有する。有機発光層８もウェット法で形成できる。その材料は、例えば、特許公開公報（特開平５−１６３４８８号公報）に記載のオキシノイド化合物、ペリレン化合物、クマリン化合物、アザクマリン化合物、オキサゾール化合物、オキサジアゾール化合物、ペリノン化合物、ピロロピロール化合物、ナフタレン化合物、アントラセン化合物、フルオレン化合物、フルオランテン化合物、テトラセン化合物、ピレン化合物、コロネン化合物、キノロン化合物及びアザキノロン化合物、ピラゾリン誘導体及びピラゾロン誘導体、ローダミン化合物、クリセン化合物、フェナントレン化合物、シクロペンタジエン化合物、スチルベン化合物、ジフェニルキノン化合物、スチリル化合物、ブタジエン化合物、ジシアノメチレンピラン化合物、ジシアノメチレンチオピラン化合物、フルオレセイン化合物、ピリリウム化合物、チアピリリウム化合物、セレナピリリウム化合物、テルロピリリウム化合物、芳香族アルダジエン化合物、オリゴフェニレン化合物、チオキサンテン化合物、アンスラセン化合物、シアニン化合物、アクリジン化合物、８−ヒドロキシキノリン化合物の金属錯体、２−ビピリジン化合物の金属錯体、シッフ塩とIII族金属との錯体、オキシン金属錯体、希土類錯体などの蛍光物質で形成されることが好ましい。
【００３６】
電子注入層９は、陰極１０から注入される電子を有機発光層８へ輸送する機能を有し、例えば、バリウム、フタロシアニン、フッ化リチウム、あるいはこれらの組み合わせで形成される。
陰極１０は、上部電極であって、例えば、ＩＴＯ、ＩＺＯ（酸化インジウム亜鉛）などの光透過性の材料で形成される。この他に、例えば、アルカリ金属、アルカリ土類金属、またはそれらのハロゲン化物を含む層と銀を含む層とをこの順で積層した構造とすることもできる。
【００３７】
封止層１１は、有機発光層８などが水分に晒されたり、空気に晒されたりすることを抑制する機能を有し、例えば、ＳｉＮ（窒化シリコン）、ＳｉＯＮ（酸窒化シリコン）などの光透過性の材料で形成することが好ましい。
（表示パネル１００の製造方法）
上記表示パネル１００の製造方法について一例を説明する。
【００３８】
基板１を準備し、反応性スパッタ法に基づき、ＴＦＴ層を形成する。
平坦化膜形成工程：
上記ＴＦＴ層を覆うように、基板１上に厚み約４μｍで平坦化膜２を形成する。この平坦化膜２は、公知の感光性有機材料（例えばシロキサン共重合型感光性ポリイミド）をスピンコートすることによって形成できる。
【００３９】
金属膜、透明導電膜形成工程：
平坦化膜２の上（ＴＦＴ基板の上）に、金属材料（アルミニウムまたはアルミニウム合金）を薄膜成形し、この金属膜の表面上に、ＩＺＯからなる透明導電膜を製膜する。
具体的には、まず図２（ａ）に示すように、基板１上の平坦化膜２の上に、金属材料（アルミニウムまたはアルミニウム合金）を、スパッタ法もしくは真空蒸着法を用いて薄膜成形することによって、金属膜３０を形成する。
【００４０】
続いて、この金属膜３０の表面上に、ＩＺＯをスパッタリング法で薄膜成形して透明導電膜４０を形成する。このように金属膜３０に連続して透明導電膜４０を形成することによって、金属膜３０の表面が空気に接触することがなく、従って、金属膜３０の表面が酸化されるのも防止できる。
金属膜３０の膜厚は例えば４００ｎｍ程度、透明導電膜４０の膜厚は、例えば１６ｎｍ、である。
【００４１】
第１の焼成工程：
金属膜３０，透明導電膜４０の積層体を焼成する。
この焼成温度は２００℃以上２３０℃以下とし、金属膜３０がＡＣＸで形成されている場合は、焼成温度は２００℃程度でもよく、ＡＣＬで形成されている場合は、焼成温度は少し高めの２２０℃程度がよい。焼成時間は１５分以上確保することが好ましい。
【００４２】
また、平坦化膜２の耐熱性を考慮して、焼成温度は２３０℃以下とすることが好ましい。
この第１の焼成工程で、金属膜３０を構成する金属材料の結晶が締まり、その膜密度が向上するので、膜の耐久性も向上する。
透明導電膜４０の上にタングステンの金属材料を反応性スパッタ法で成膜することによって、図２（ｂ）に示すように酸化タングステン膜５を形成する。ここで形成する酸化タングステン膜５は、タングステン原子に対して酸素原子が部分的に結合した状態である酸素欠陥構造を有する膜である。
【００４３】
酸化タングステン膜５を形成した後、製膜した金属膜３０と透明導電膜４０と酸化タングステン膜５０の積層体を、３層一括してウェットエッチングすることによって、マトリクス状にパターニングする。なお、このエッチングプロセスについては、後で詳述する。
第２の焼成工程：
上記のように金属膜３０と透明導電膜４０と酸化タングステン膜５０の積層体をパターニングした後に、第２の焼成工程を行う。この焼成工程によって、酸化タングステン膜５０が、バンク形成工程で用いられる現像液に対する溶解性を低下させ、焼成後にも酸化タングステン膜が酸素欠陥構造を含むように焼成する。
【００４４】
この焼成条件としては、積層体を２００℃〜２３０℃の温度で、１５分以上焼成することが好ましい。
この焼成によって、酸化タングステン膜５０を構成する酸化タングステンの結晶が締まり、その膜密度が高くなり、５．８g／ｃｍ3以上６．０g／ｃｍ3以下の範囲となる。
そして、酸化タングステン膜５０の膜密度が高くなることによって、膜の耐久性が向上する。また、焼成後も、酸化タングステン膜５０には酸素欠陥構造を含んでいるので、フェルミ面近傍に占有準位を有し、透明電極膜４からのホール注入効率が良好である。
【００４５】
以上で、パターン二ングされた金属膜３、透明導電膜４、酸化タングステン膜５からなる積層が形成される。
バンク形成工程：
バンク材料として、感光性のレジスト材料、もしくはフッ素系やアクリル系材料を含有するレジスト材料を、スピンコート法で塗布し、フォトレジスト法でパターニングし、熱キュアすることによってバンク６を形成する。
【００４６】
具体的には、酸化タングステン膜５を形成した基板１を投入し、その上に、バンク材料をスピンコート法で塗布することによってバンク材料層を形成する。
バンク材料としては、フッ素成分化合物および樹脂成分材料を含む感光性レジスト材料を用いる。例えば、フッ素化ポリオレフィン系樹脂、フッ素化ポリイミド樹脂、フッ素化ポリアクリル樹脂などのフッ素樹脂を含む感光性レジストが挙げられる。
【００４７】
ここで、パターニングされた積層導電膜の形状は上記のように滑らかなので、積層導電膜とバンク材料層との間に空隙が形成されることなく、積層導電膜とバンク材料層との密着性も良好となる。
次に、バンク材料層の上に、バンク形成予定領域に合わせた開口を有するフォトマスクを重ねる。そして、ＵＶ露光すると、バンク材料層におけるＵＶ光が照射された部分だけが重合反応して硬化する。
【００４８】
そして、現像液を用いて現像すると、バンク材料層は、未硬化部分が除去されて、硬化部分が残るので、テーパ状に突出するバンク形状にパターニングされる。
ここで、一般的に酸化タングステン膜は、現像液に接触すると目減りしやすいが、上記のように、金属膜３、透明導電膜４及び酸化タングステン膜５は、焼成によって耐久性が向上しているので、これらの層に現像液が付着しても腐食されにくい。特に酸化タングステン膜５の密度が焼成によって向上しているので、現像液が付着しても目減りが生じにくい。
【００４９】
パターニングされたバンク材料層にベーク（加熱処理）を施すことによってバンク６が出来上がる。
このようにして形成されたバンク６は、表面の撥液性が高いので、次のインク塗布工程を行うのに適している。
ホール輸送層、有機発光層形成工程：
次に、バンク６間の領域内に、例えば、インクジェット法によりホール輸送層材料を含むインクを滴下し、そのインクを乾燥させてホール輸送層７を形成する。
【００５０】
さらに、有機ＥＬ材料を含むインクを滴下し、そのインクを乾燥させて有機発光層８を形成する。なお、インクの塗布方法は、ディスペンサー法、ノズルコート法、スピンコート法、凹版印刷、凸版印刷等によって塗布しても良い。インクの乾燥は、真空乾燥を行い、引き続き、窒素雰囲気中においてベークを行う。有機発光層８の平均膜厚は、例えば７０ｎｍである。
【００５１】
電子注入層形成工程など：
次に、有機発光層８およびバンク６を覆うように、真空蒸着法により、バリウムを製膜し、引き続き、バリウムを混合した化合物Ａｌｑの膜を、共蒸着法により所定の膜厚（例えば２０ｎｍ）で製膜することにより、電子注入層９を製膜する。
次に、電子注入層９の上に、例えば、プラズマコーティング法で陰極１０となるＩＺＯ薄膜（膜厚は例えば１００ｎｍ）を製膜し、その上に、封止層１１を製膜する。
【００５２】
（３層一括ウェットエッチング）
このプロセスでは、レジスト膜をパターン形成して、レジスト膜で覆われていない部分をウェットエッチングする。
レジスト膜形成工程：
製膜した金属膜３０、透明導電膜４０、酸化タングステン膜５０からなる積層体をパターニングするために、まず、酸化タングステン膜５０の上にレジスト膜６０をフォトリソグラフィ法によってパターン形成する。
【００５３】
すなわち、図２（ｃ）に示すように、酸化タングステン膜５０の上に感光性レジストを塗布してレジスト膜６０ａを形成し、図２（ｄ）に示すようにパターンマスク６２で部分的に覆って、レジスト膜６０ａにおけるパターンマスク６２で覆われていないところを露光する。それによって図２（ｆ）に示すように、パター二ングされたレジスト膜６０を形成する。
【００５４】
酸化タングステン膜５０はこのレジスト膜６０によって部分的に被覆された状態となる。
ウェットエッチング工程：
ウェットエッチング工程では、金属膜３０、透明導電膜４０、酸化タングステン膜５０におけるレジスト膜６０で覆われていない部分を、エッチャントで一括してエッチングすることによってパターニングする。
【００５５】
このエッチャントとしては、ＨＮＯ3、ＮＨ4Ｆ、およびＦｅ（ＨＮＯ3）3・９Ｈ2Ｏを、所定の組成比で混合した混合液を用いることが好ましい。
ここで、所定の組成比は、ＨＮＯ3が１−１０ｗｔ％、ＮＨ4Ｆが１−３ｗｔ％、Ｆｅ（ＨＮＯ3）3・９Ｈ2Ｏが３−４ｗｔ％であり、残りが水である。
また、上記混合物に、Ｈ2ＳＯ4を１ｗｔ％以下添加してもよい。
【００５６】
また、上記混合物に、ＨＢｒを１−２ｗｔ％、添加することも好ましい。
ウェットエッチング工程を行う方式は、エッチング液を満たした容器内で浸食するディップ式が好ましいが、エッチャントを吹き付けるスプレー式、回転台に基板を取り付けて、エッチャントを滴下するスピン式などがあるが、ディップ方式が好ましい。
ディップ方式で行えば、酸化タングステン膜５０のエッチングが速くなり、エッチング後の導電膜パターンの形状がより滑らかになる。
【００５７】
図４（ａ）は、エッチング工程をディップ方式で行う装置の一例を示す概略図であって、この装置では矢印の方向に基板を搬送しながら、処理槽、水洗槽、乾燥機を通過するようになっている。
図４（ｂ）は、処理槽の一例を示す図である。図３（ｂ）に示す装置では、処理槽２００の中にコンベアーベルト２０１を搬送する搬送ローラ２０２を備え、コンベアーベルト２０１上に基板を載せて処理槽２００内を通過するようになっている。
【００５８】
また処理槽２００は、シャワーライン２０３とバッファータンク２０４と送液ポンプ２０５を備え、バッファータンク２０４内のエッチャントをシャワーライン２０３から基板上に噴霧することができるようになっている。また処理槽２００は、ディップ槽２０６とバッファータンク２０７と送液ポンプ２０８を備え、バッファータンク２０７内のエッチャントをディップ槽２０６に供給し、ディップ槽２０６内にエッチャントを貯めて基板を浸漬できるようにもなっている。なお、符合２０９，２１０は廃液ラインである。
【００５９】
このようなエッチング装置を用いて、以下のようにエッチングを行う。各エッチング時間は、搬送ローラ２０２の速度を調整することによって調整できる。
処理槽２００において、エッチャント７０を酸化タングステン膜５０に付着させる方法としては、レジスト膜６０で部分的に被覆した基板を、ディップ槽２０６内のエッチャント７０に浸漬してもよいし、レジスト膜６０で透明導電膜４０を部分的に被覆した基板に、シャワーライン２０３からエッチャント７０を散布する方法でエッチング処理してもよい。
【００６０】
エッチング液を付着させることによって、以下のように、酸化タングステン膜５０、透明導電膜４０及び金属膜３０が順にエッチングされる。
まず図３（ａ）に示すように、エッチャント７０が酸化タングステン膜５０の上面５１に接触することによって、酸化タングステン膜５０は下方向にエッチングされると共にレジスト膜６０の下方にもぐり込むようにサイドエッチング（ＳＥ）される。
【００６１】
すなわち、図３（ｂ）に示すように、エッチャント７０によって、酸化タングステン膜５０の上面５１が下方向に後退して酸化タングステン膜５０の厚みが薄くなると共に、酸化タングステン膜５０のエッチング側面５２は、レジスト膜６０の側面６１の下方において図３（ｂ）の紙面左方向に後退する。そして、エッチング側面５２がレジスト膜６０の下方に入り込む。
【００６２】
続いて、透明導電膜４０がエッチャント７０でエッチングされる。このとき図３（ｃ）に示すように、透明導電膜４０の上面４１は下方向に後退していくと共に、酸化タングステン膜５０のエッチング側面５２及び透明導電膜４０のエッチング側面４２も図３（ｃ）の紙面左方向に後退する。
続いて、金属膜３０がエッチャント７０でエッチングされる。このとき、図３（ｄ）に示すように、金属膜３０の上面３１は下方向に後退すると共に、酸化タングステン膜５０のエッチング側面５２、透明導電膜４０のエッチング側面４２及び金属膜３０のエッチング側面３２も図３（ｄ）の紙面左方向に後退する。
【００６３】
以上のようにして、エッチャント７０で、酸化タングステン膜５０、透明導電膜４０、金属膜３０の３層を一括してエッチングすることができるが、透明導電膜４０のエッチング側面４２及び金属膜３０のエッチング側面３２は、ほぼ同じ速度で後退していくので、図３（ｅ）に示すように、エッチング側面４２とエッチング側面３２とが連続した面一の面、あるいはエッチング側面４２の方がエッチング側面３２よりも後退した形状を形成しながら、エッチングが進んでいく。
【００６４】
酸化タングステン膜５０は、透明導電膜４０や金属膜３０と比べて若干エッチングされにくいので、酸化タングステン膜５０の端部が透明導電膜４０よりもわずかに突出して庇５３が形成される。
エッチングが終了すると、基板を水洗して、エッチャント７０を洗い流し、乾燥する。
レジスト膜６０を剥離することによって、マトリクス状にパターニングされた導電膜パターンが作製される。
【００６５】
（本実施形態にかかる製造方法による効果）
上記製造方法によれば、ウェットエッチングだけで酸化タングステン膜５０、透明導電膜４０及び金属膜３０を滑らかにエッチングできる。ウェットエッチング装置は、ドライエッチング装置と比べて安価なので、エッチング工程を行う製造コストも低く抑えることができる。
【００６６】
また、上記製造方法によれば、エッチャント７０で、酸化タングステン膜５０、透明導電膜４０、金属膜３０の３層を一括してウェットエッチングしているので、これら各層を１回のエッチングでパター二ングすることができ、製造工程が簡略化される。
また、第１焼成工程において、金属膜３０及び透明導電膜４０を２００℃〜２３０℃の温度で焼成し、その後、透明導電膜４０の上に酸化タングステンからなる酸化タングステン膜５０を形成しているので、エッチング工程において、酸化タングステン膜５０、透明導電膜４０及び金属膜３０を一括してウェットエッチングする際に、透明導電膜４０及び金属膜３０のサイドエッチング量が少なくなり、酸化タングステンからなる庇の長さも０．５μ以上に形成されることはなく、滑らかな形状にパターニングされる。
【００６７】
よって、滑らかに形成された積層導電膜（金属膜３、透明導電膜４、酸化タングステン膜５）のパターンを用いて、次のバンク形成工程を行うときに、積層導電膜とバンク６との密着性が良好となる。
そして、酸化タングステン膜５の上に、ホール輸送層７、有機発光層８などを良好に形成することもできるので、各有機ＥＬ素子２０ａ，２０ｂ，２０ｃを良好に製造することができる。
【００６８】
なお、酸化タングステンからなる庇の長さが長いと、積層導電膜とバンクとの間に空隙が生じやすく、積層導電膜とバンクとの間の密着性も悪くなり、発光不良の原因ともなり得るが、酸化タングステンによる庇の長さが０．５μｍ以下の小さいものであれば、表示パネル１００内には空洞による欠陥が生じにくいので、表示パネル１００の性能も劣化しにくい。
【００６９】
第２焼成工程において、酸化タングステン膜５０が２００℃以上で焼成されることによって、酸化タングステン膜５０の膜密度が高められるので、バンク６を形成する工程で用いられる現像液によって酸化タングステン膜５０が削り取られて目減りする量が少なくなる。
従って、表示パネル１００における面内での輝度バラツキを低減することができる。
【実施例】
【００７０】
上記実施の形態で説明した製法に基づいて、実施例にかかる積層導電膜パターンを形成し、一方、比較例にかかる方法でも積層導電膜パターンも形成して、サイドエッチング量（ＳＥ量）、断面形状の比較を行った。
（実施例）
実施例では、金属膜３０及び透明導電膜４０を形成し、第１焼成を行った後、酸化タングステン膜５０を形成して、３層を一括してウェットエッチングする方法で、積層導電膜パターンを作製した。
【００７１】
金属膜３０はＡＣＬで形成し厚さ４００ｎｍとした。透明導電膜４０はＩＺＯで形成し厚さは１６ｎｍとした。第１焼成は、大気下において２３０℃で６０分間焼成した。酸化タングステン膜５０は厚さ１２ｎｍで形成した。
ウェットエッチング液としては、ＨＮＯ3が３ｗｔ％、ＮＨ4Ｆが１ｗｔ％、およびＦｅ（ＨＮＯ3）3・９Ｈ2Ｏが４ｗｔ％混合された混合液を用いた。
【００７２】
実施例の製法で作製された積層導電膜パターンを基板の上方から顕微鏡で観察して、サイドエッチングの量（ＳＥ量）を測定した。そのＳＥ量は１．５μｍであった。
図５（ａ）は、実施例による製法で作製した導電膜パターンを基板に対して垂直に切断した断面を示すＳＥＭ写真である。当該写真において庇の長さは０．２μｍ程度である。
当図から、実施例の方法によれば、酸化タングステン膜５０による庇が形成されるものの、その長さは短く、透明導電膜４０及び金属膜３０のエッチング側面は連続した滑らかな面となっていることがわかる。
【００７３】
この結果は、金属層３０及び透明導電膜４０を形成し、第１焼成を行った後、酸化タングステン膜５０を形成して、ウェットエッチングすることにより、積層導電膜パターンが滑らかな形状で形成されることを示している。
（比較例１）
比較例１では、上記実施例と同様に、基板の上に金属膜３０、透明導電膜４０、酸化タングステン膜５０を積層して３層を一括してウェットエッチングする方法で積層導電膜パターンを形成したが、第１焼成は行なわなかった。
【００７４】
この比較例１の製法で形成された積層導電膜パターンは、図５（ｂ）に示すように、酸化タングステン膜による庇が長く形成されている。また、ＳＥ量は３．９μｍであった。
これは、金属膜３０が焼成されない状態でウェットエッチングされたので、エッチャントによって金属膜３０のエッチング側面がかなり高いエッチングレートでサイドエッチングされたためと考えられる。
【００７５】
（比較例２）
比較例２では、上記実施例と同様に、基板の上に金属膜３０、透明導電膜４０、酸化タングステン膜５０を積層して３層を一括してウェットエッチングする方法で積層導電膜パターンを形成したが、酸化タングステン膜５０の形成前には焼成を行わず、酸化タングステン膜５０の形成後に焼成を行って、その後に３層を一括してウェットエッチングした。
【００７６】
この比較例２の方法で形成された積層導電膜パターンも、図５（ｃ）に示すように、酸化タングステン膜による庇が長く形成されている。また、ＳＥ量は２．５μｍであった。
このように実施例と比べてＳＥ量が大きいのは、金属膜３０とともに酸化タングステン膜５０も焼成してからウェットエッチングしたので、焼成により酸化タングステン膜５０のエッチングレートが低くなった状態でウェットエッチングが行われたためと考えられる。
【００７７】
［その他の事項］
上記実施の形態では、有機ＥＬパネルの陽極及びホール注入層を作製するのに適用する例を示したが、上述した導電膜パターンの作製方法は、有機ＥＬパネル用の電極に限らず、アルミニウム又はアルミニウム合金からなる金属膜と、インジウムを含む金属酸化物からなる透明導電膜と、酸化タングステン膜からなる積層電極をウェットエッチングで一括して滑らかな形状にパターニング形成するのに広く適用できる。
【産業上の利用可能性】
【００７８】
本発明は、有機ＥＬパネルの積層電極のパターニングをはじめとして、様々なデバイスの電極を作製するのに適用でき、良好な性能のデバイスを得るのに寄与する。
【符号の説明】
【００７９】
１    基板
２    平坦化膜
３    金属膜
４    透明導電膜
５    酸化タングステン膜
６    パンク
３０    金属膜
３１    金属膜の上面
３２    金属膜のエッチング側面
４０    透明導電膜
４１    透明導電膜の上面
４２    透明導電膜のエッチング側面
５０    酸化タングステン膜
５１    酸化タングステン膜の上面
５２    エッチング側面
５３    庇
６０    レジスト膜
６１    レジスト膜の側面
６２    パターンマスク
７０    エッチャント
１００    表示パネル
【図１】
2013008546.tif 000003
【図２】
2013008546.tif 000004
【図３】
2013008546.tif 000005
【図４】
2013008546.tif 000006
【図５】
2013008546.tif 000007